СПОСОБ ИЗГОТОВЛЕНИЯ РУЛОННОГО ВОЛОКНИСТОГО МАТЕРИАЛА, СОДЕРЖАЩЕГО НАПОЛНИТЕЛИ

1. Способ изготовления волокнистого рулонного материала на бумагоделательной или картоноделательной машине из водной бумажной массы, содержащей волокна, в основном полученные из лигноцеллюлозного материала, наполнители и обычные добавки, характеризующийся тем, что включает смешивание наполнителей с полиэлектролитным комплексом нанометровых размеров перед их контактом с волокнами и добавками.
2. Способ по п.1, отличающийся тем, что полиэлектролитный комплекс представляет собой комплекс, образованный катионным полимером и анионным полимером.
3. Способ по п.2, отличающийся тем, что полиэлектролитный комплекс имеет отрицательный суммарный заряд.
4. Способ по п.3, отличающийся тем, что полиэлектролитный комплекс имеет отрицательный суммарный заряд, составляющий по меньшей мере -0,1 мэкв/г, предпочтительно приблизительно от -0,4 до -4,0 мэкв/г.
5. Способ по п.2, отличающийся тем, что полиэлектролитный комплекс имеет положительный суммарный заряд.
6. Способ по п.5, отличающийся тем, что полиэлектролитный комплекс имеет положительный суммарный заряд, составляющий по меньшей мере 0,1 мэкв/г, предпочтительно приблизительно от 0,4 до 4 мэкв/г.
7. Способ по п.2, отличающийся тем, что катионный полимер выбирают из группы, включающей в себя:
катионные акриловые полимеры;
катионные полиакриламиды;
полидиаллилдиалкиламмонийные полимеры;
амидоаминные полимеры катионной конденсации;
продукты конденсации, образованные между дициандиамидом, формальдегидом и аммонийной солью;
продукты реакции, образованные между эпихлоргидрином или полиэпихлоргидрином и аммиаком, первичным амином или вторичным амином;
полимеры, образованные в результате реакции между дитретичным амином или вторичным амином и дигалоалканами;
полиэтиламин, образованный посредством полимеризации этилимина; и
полимеры, образованные посредством полимеризации N-(диалкил-аминоалкил)-акриламидного мономера.
8. Способ по п.7, отличающийся тем, что катионный полимер является синтетическим катионным полимером, выбранным из группы производных полиамида, имеющих функциональные аминогруппы, таких как полиамидаминэпихлоргидрин (ПАЭ).
9. Способ по п.8, отличающийся тем, что катионный полимер является полимером, полученным из углеводного полимера.
10. Способ по п.1 или 2, отличающийся тем, что полиэлектролитный комплекс содержит катионный полимер и анионный полимер, полученные из углеводного полимера.
11. Способ по п.10, отличающийся тем, что анионный углеводный полимер выбирают из группы анионных производных крахмала, гемицеллюлозы, целлюлозы и их смесей.
12. Способ по п.11, отличающийся тем, что анионный полимер является карбоксиметилцеллюлозой (КМЦ).
13. Способ по любому из пп.1-9, отличающийся тем, что полиэлектролитный комплекс содержит анионный полимер, выбранный из группы синтетических анионных полимеров, включающей полиакриловую кислоту, полиметакриловую кислоту, поливиниламин и полимеры, содержащие карбоксильные группы, первичную и вторичную аминогруппы, а так же их смеси.
14. Способ по любому из пп.1-9, отличающийся тем, что полиэлектролитный комплекс предварительно изготавливают при турбулентном смешивании и добавляют в суспензию наполнителя в количестве приблизительно от 0,01 до 10 мас.%, предпочтительно от 0,03 до 5 мас.% в расчете на массу наполнителя в сухом состоянии.
15. Способ по п.1, отличающийся тем, что наполнители предварительно обрабатывают полимером.
16. Способ по п.15, отличающийся тем, что наполнители обрабатывают полимером для катионизации значительной части, предпочтительно 40% или более, доступных поверхностных групп наполнителей.
17. Способ по п.15, отличающийся тем, что наполнители обрабатывают производным полиамида, содержащим функциональные группы третичного или четвертичного амина, в количестве от 0,01 до 1 мас.%, предпочтительно от 0,05 до 1 мас.% в расчете на массу наполнителя в сухом состоянии.
18. Способ по п.15, отличающийся тем, что наполнители предварительно обрабатывают частью того же катионного полимера, который используется для изготовления полиэлектролитного комплекса.
19. Способ по п.1, отличающийся тем, что после контакта с полиэлектролитным комплексом в течение времени удержания, составляющего приблизительно от 1 до 60 мин, предпочтительно приблизительно от 10 до 30 мин, обработанные наполнители в количестве от 1 до 50 мас.%, предпочтительно приблизительно от 5 до 40 мас.%, более предпочтительно приблизительно от 20 до 30 мас.% от массы бумаги или картона в сухом состоянии добавляют в бумажную массу, содержащую волокна, и другие вещества, применяющиеся для изготовления бумаги, которую затем подают в бумагоделательную или картоноделательную машину.
20. Способ по п.1, отличающийся тем, что наполнитель выбирают из группы, включающей в себя синтетические и натуральные карбонат кальция, каолин, диоксид титана и силикаты, а также их смеси.
21. Способ по п.1, отличающийся тем, что содержание полиэлектролитного комплекса составляет менее 0,1 мас.% от массы наполнителя в сухом состоянии, предпочтительно приблизительно от 0,01 до 0,09%.
22. Способ по п.1, отличающийся тем, что полиэлектролитный комплекс состоит по существу из катионного полимера и анионного полимера.
23. Способ по п.1, отличающийся тем, что полиэлектролитный комплекс содержит катионный полимер и анионный полимер с по меньшей мере еще одним компонентом.
24. Способ по п.1, отличающийся тем, что полиэлектролитный комплекс является неслизистым.
25. Применение способа по любому из предшествующих пунктов для улучшения поверхностной прочности, прочности на растяжение, жесткости при растяжении и/или удельного объема при заданном содержании наполнителя.
26. Применение способа по любому из пп.1-24 для уменьшения пыления лигноцеллюлозного полотна, содержащего наполнитель.
27. Применение способа по любому из пп.1-24 для уменьшения проклейки лигноцеллюлозного полотна, содержащего наполнитель.
28. Применение по п.27, отличающееся тем, что используют содержание наполнителя по меньшей мере 25 мас.% от массы волокон в сухом состоянии.